(57)【要約】【課題】無機質骨材を主成分とする焼結体からなる無機質多孔体において、吸水性能が高く、焼結による収縮が抑制されて生産性の高い無機質多孔体とその製造方法を提供する。【解決手段】無機質多孔体に含まれる無機質骨材１は、溶融したガラス粉末２及びリン酸アルミニウム３によって結合されて一体化している。この無機質多孔体は、無機質骨材１を６０〜９０重量％、ガラス粉末を１０〜３０重量％及びリン酸アルミニウム３を２〜２０重量％混合して混合物を得る工程と、この混合物を成形して成形体を得る工程と、この成形体を乾燥させた後に６００〜９００℃で焼結する工程とを含む方法によって製造される。【選択図】図１
2013075774.tif 000002
【特許請求の範囲】
【請求項１】
無機質骨材を主成分とする焼結体からなる無機質多孔体であって、
上記無機質骨材同士を連結する結合材は、ガラス粉末及び無機添加剤を含有することを特徴とする無機質多孔体。
【請求項２】
請求項１記載の無機質多孔体において、
上記無機添加剤は、リン酸アルミニウムであることを特徴とする無機質多孔体。
【請求項３】
請求項１又は２記載の無機質多孔体において、
混合物に含有された有機繊維が焼結によって焼失することにより形成された焼失痕からなる空洞を有することを特徴とする無機質多孔体。
【請求項４】
請求項３記載の無機質多孔体において、
上記有機繊維は、木質繊維であることを特徴とする無機質多孔体。
【請求項５】
無機質骨材を主成分とする焼結体からなる無機質多孔体の製造方法であって、
上記無機質骨材６０〜９０重量％、ガラス粉末１０〜３０重量％及びリン酸アルミニウム２〜２０重量％を混合して混合物を得る工程と、
上記混合物を成形して成形体を得る工程と、
上記成形体を乾燥させた後に６００〜９００℃で焼結する工程と、
を含むことを特徴とする無機質多孔体の製造方法。
【請求項６】
請求項５記載の無機質多孔体の製造方法において、
上記混合物は、有機繊維を含有することを特徴とする無機質多孔体の製造方法。
【発明の詳細な説明】
【技術分野】
【０００１】
本発明は、シラスバルーン等の無機質骨材を主成分とする焼結体からなる無機質多孔体及びその製造方法に関するものである。
【背景技術】
【０００２】
従来より、内外装用の吸音材、透水材及び保水材等を形成するための無機質軽量多孔体が開発されている。例えば、特許文献１には、無機質軽量粒子と溶融温度６００℃以上の無機質細粒とを焼結してなる無機質軽量多孔体及びその製造方法が開示されている。
【先行技術文献】
【特許文献】
【０００３】
【特許文献１】特開昭６０−２３１４７５号公報
【発明の概要】
【発明が解決しようとする課題】
【０００４】
しかしながら、特許文献１に開示された無機質軽量多孔体の製造方法では、溶融した無機質細粒がフローすることで無機質軽量粒子表面の細孔を覆ってしまうため、高い吸水性能を有する無機質軽量多孔体が得られなかった。
【０００５】
また、上記の製造方法では、上記のように溶融してフローした無機質細粒が無機質軽量粒子表面を覆うことによって無機質軽量粒子同士が近づくため、無機質軽量多孔体の焼結による収縮が大きくなる。従って、必要な大きさや形状を有する無機質軽量多孔体を得るには、材料の配合比や加熱方法等の諸条件を十分に検討しなければならず、その分、生産性が低かった。
【０００６】
本発明は、斯かる点に鑑みてなされたもので、その目的は、吸水性能が高く、焼結による収縮が抑制されて生産性の高い無機質多孔体及びその製造方法を提供することにある。
【課題を解決するための手段】
【０００７】
上記の目的を達成するために、この発明では、無機質骨材同士を連結する結合材がガラス粉末及び無機添加剤を含有するようにした。
【０００８】
この請求項１の発明の無機質多孔体は、無機質骨材を主成分とする焼結体からなる無機質多孔体であって、上記無機質骨材同士を連結する結合材は、ガラス粉末及び無機添加剤を含有することを特徴とする。
【０００９】
請求項１の発明によれば、焼結時にガラス粉末が溶融状態になっても、無機添加剤の存在によって溶融ガラスのフローが邪魔されて当該フローが制限され、溶融ガラスが無機質骨材表面を覆って細孔を塞ぐ箇所が殆ど発生しないため、無機質多孔体の吸水性能が向上する。そして、上記のように無機添加剤が溶融ガラスのフローを制限するため、溶融ガラスの溶融状態をフローしない程度に制御するための温度制御が不要となる。
【００１０】
また、請求項１の発明によれば、無機添加剤の存在によって溶融ガラスのフローが制限されて無機質骨材同士が近づかないため、焼結による無機質多孔体全体の収縮が小さくなる。このように無機質多孔体全体の収縮が小さくなることで、内部応力によるクラックの発生が少なくなる。従って、製品歩留まりが向上する。
【００１１】
更に、請求項１の発明によれば、上記のように無機質多孔体全体の収縮によるクラックの発生が少ないため、従来のように温度調整によってクラックの発生を抑制する必要がなく、焼成炉内の温度管理が容易になる。
【００１２】
請求項２の発明の無機質多孔体は、上記請求項１の発明の無機質多孔体において、上記無機添加剤は、リン酸アルミニウムであることを特徴とする。
【００１３】
請求項２の発明によれば、リン酸アルミニウムが溶融ガラスのフローを効果的に制限するため、上記請求項１の発明の効果を顕著に奏することができる。
【００１４】
請求項３の発明の無機質多孔体は、上記請求項１又は請求項２の発明の無機質多孔体において、混合物に含有された有機繊維が焼結によって焼失することにより形成された焼失痕からなる空洞を有することを特徴とする。
【００１５】
この請求項３の発明によれば、焼結前の混合物に含有された有機繊維が焼結によって焼失し、その焼失痕からなる空洞が無機質多孔体に形成されるため、無機質多孔体の吸水性能が更に向上する。
【００１６】
請求項４の発明の無機質多孔体は、上記請求項３の発明の無機質多孔体において、上記有機繊維は、木質繊維であることを特徴とする。
【００１７】
この請求項４の発明によれば、有機繊維として比較的安価な木質繊維を用いるため、コストを抑えつつ無機質多孔体の吸水性能を向上させることができる。
【００１８】
請求項５の発明の無機質多孔体の製造方法は、無機質骨材を主成分とする焼結体からなる無機質多孔体の製造方法であって、上記無機質骨材６０〜９０重量％、ガラス粉末１０〜３０重量％及びリン酸アルミニウム２〜２０重量％を混合して混合物を得る工程と、上記混合物を成形して成形体を得る工程と、上記成形体を乾燥させた後に６００〜９００℃で焼結する工程と、含むことを特徴とする。
【００１９】
この請求項５の発明によれば、上記請求項１又は請求項２の発明に係る無機質多孔体を容易に得ることができる。
【００２０】
尚、上記無機質骨材は上記混合物全体に対して６０〜９０重量％添加されるのが好ましい。無機質骨材が混合物全体に対して６０重量％を下回ると軽量性が損なわれて所望の無機質多孔体が得られず、９０重量％を上回ると無機質多孔体に必要な強度が損なわれるからである。
【００２１】
また、上記ガラス粉末は上記混合物全体に対して１０〜３０重量％添加されるのが好ましい。ガラス粉末が混合物全体に対して１０重量％を下回ると無機質多孔体の強度が低下し、３０重量％を上回ると無機質多孔体が重くなり軽量性が損なわれるからである。
【００２２】
また、上記リン酸アルミニウムは上記混合物全体に対して２〜２０重量％添加されるのが好ましく、特に２〜１０重量％添加されるのが好ましい。リン酸アルミニウムが混合物全体に対して２重量％を下回ると成形体が欠損し易く取り扱いが困難となって生産性が低下し、１０重量％を上回るとリン酸アルミニウムが比較的高価なため経済性が低下し、更に２０重量％を上回ると無機質多孔体の吸水率が低下してしまうからである。
【００２３】
更に、焼結温度は６００〜９００℃程度が好ましい。この焼結温度が６００℃を下回ると、十分な焼結が行われない一方、９００℃を上回ると、無機質骨材が溶融してしまうからである。
【００２４】
請求項６の発明の無機質多孔体の製造方法は、上記請求項５の発明の無機質多孔体の製造方法において、上記混合物は、有機繊維を含有することを特徴とする。
【００２５】
この請求項６の発明によれば、上記請求項３の発明に係る無機質多孔体を得ることができる。
【発明の効果】
【００２６】
以上説明したように、請求項１の発明の無機質多孔体によると、溶融ガラスが無機質骨材表面を覆って細孔を塞ぐ箇所が殆ど発生せず、無機質多孔体の吸水性能が向上する。そして、溶融ガラスの溶融状態を制御するための温度制御が不要になる。また、無機質多孔体全体の収縮が小さくなることで内部応力によるクラックの発生が少なくなる。更に、クラックの発生が抑制されることで焼成炉内の温度管理が容易になる。
【００２７】
請求項２の発明の無機質多孔体によると、リン酸アルミニウムが溶融ガラスのフローを効果的に制限するため、請求項１の発明の効果を顕著に奏することができる。
【００２８】
請求項３の発明の無機質多孔体によると、焼結前の混合物に含有された有機繊維が焼結によって焼失し、その焼失痕からなる空洞が無機質多孔体に形成されるため、該無機質多孔体の吸水性能が更に向上する。
【００２９】
請求項４の発明の無機質多孔体によると、有機繊維として比較的安価な木質繊維を用いるため、コストを抑えつつ無機質多孔体の吸水性能を向上させることができる。
【００３０】
請求項５の発明の無機質多孔体の製造方法によると、上記請求項１又は請求項２の発明に係る無機質多孔体を得ることができる。
【００３１】
請求項６の発明の無機質多孔体の製造方法によると、上記請求項３の発明に係る無機質多孔体を得ることができる。
【図面の簡単な説明】
【００３２】
【図１】本発明の実施形態に係る無機質多孔体の構造を説明するための図である。
【図２】本発明の実施形態に係る無機質多孔体の製造方法における無機質多孔体の焼結前後における構造の変化を説明するための図である。
【図３】従来の無機質多孔体の製造方法における無機質多孔体の焼結前後における構造の変化を説明するための図である。
【図４】実施例及び比較例として製造した無機質多孔体の原料となる混合物の成分の割合並びに無機質多孔体の厚さ変化率及び吸水率を示す図である。
【発明を実施するための形態】
【００３３】
以下、本発明の実施形態について説明する。なお、以下の好ましい実施形態の説明は、本質的に例示に過ぎない。
【００３４】
−無機質多孔体の構成−
本発明の実施形態に係る無機質多孔体は、無機質骨材１を主成分とする焼結体からなるものであって、図１に示すように、当該無機質骨材１同士を連結する結合材は、ガラス粉末２及び無機添加剤３を含有している。そして、上記無機質多孔体は、上記無機質骨材１と上記結合材との混合物を成形して成形体を得て、この成形体を乾燥させて一次成形品を得て、更にこの一次成形品を焼結することによって得られる。
【００３５】
上記無機質骨材１は、シラスバルーン及びパーライト等の軽量骨材又は発泡体であって、その粒径は０．５〜６．０ｍｍである。粒径が０．５ｍｍを下回ると無機質骨材１の比表面積が大きくなり、結合材が多量に必要となって生産性が低下し、６．０ｍｍを上回ると無機質多孔体に形成される空隙が大きくなることで保水効果が得られにくくなるからである。この無機質骨材１は、上記混合物全体の６０〜９０重量％添加されるのが好ましい。無機質骨材１の割合が６０重量％を下回ると無機質多孔体の軽量性が損なわれて所望の無機質多孔体が得られず、９０重量％を上回ると無機質多孔体に必要な強度が損なわれてしまうからである。
【００３６】
上記結合材は、ガラス粉末２及び無機添加剤としてリン酸アルミニウム３を含有している。ガラス粉末２は、その粒径が０．０５〜０．５ｍｍである。粒径が０．０５ｍｍを下回ると無機質骨材１の表面細孔を埋めてしまって無機質多孔体の保水効果が得られにくくなるからであり、０．５ｍｍを上回ると得られる無機質多孔体の空隙が大きくなって該無機質多孔体の所望の強度が得られないからである。このガラス粉末２は、上記混合物全体の１０〜３０重量％添加されるのが好ましい。ガラス粉末２の割合が１０重量％を下回ると無機質多孔体の強度が低下し、３０重量％を上回ると無機質多孔体が重くなるからである。
【００３７】
上記リン酸アルミニウム３は、第一リン酸アルミニウムが好ましい。第一リン酸アルミニウムは耐水性を有しており、この第一リン酸アルミニウムを用いて得られる無機質多孔体の用途が広がるからである。リン酸アルミニウム３は、固形分として上記混合物全体の２〜２０重量％添加されるのが好ましい。リン酸アルミニウム３の固形分の割合が２重量％を下回ると上記成形体が欠損し易く、取り扱いが困難となって生産性が低下してしまい、１０重量％を上回るとリン酸アルミニウム３が比較的高価なため経済性が低下し、更に２０重量％を上回ると無機質多孔体の吸水性能が低下してしまうからである。
【００３８】
尚、上記混合物には、有機繊維、特に木質繊維の粉末を添加してもよい。木質繊維は、繊維長が１５ｍｍ以下程度のものである。この木質繊維は、上記混合物全体の１〜１０重量％添加されるのが好ましい。木質繊維の割合が１重量％を下回ると保水性向上の効果が得られず、１０重量％を上回ると一次成形品の保型性が低下し、焼結後の強度も空隙によって低下するからである。
【００３９】
−無機質多孔体の製造方法−
次に、本実施形態の無機質多孔体の製造方法について説明する。この製造方法は、（１）無機質骨材１と結合材とを含む混合物を調製する調整工程と、（２）調整した混合物を成形して乾燥させ、一次成形品を得る成形工程と、（３）一次成形品を焼成炉で焼成して焼結させる焼結工程と、を含む。以下、各工程について説明する。
【００４０】
（１）調整工程
先ず、粒径０．５〜６．０ｍｍの無機質骨材１と、粒径０．０５〜０．５ｍｍのガラス粉末２と、第一リン酸アルミニウム３とを準備する。次に、６０〜９０重量％の無機質骨材１に、結合材として、ガラス粉末２を１０〜３０重量％添加すると共に混合物全体に対して第一リン酸アルミニウム３の固形分が２〜２０重量％となるように第一リン酸アルミニウム溶液を添加する。添加して得られたものを混合して混合物を得る。尚、この他に、木質繊維を混合物全体に対して１〜１０重量％添加するのが好ましい。
【００４１】
（２）成形工程
次に、上記（１）調整工程で得られた混合物をプレス成形する。プレス成形した成形体を所定の乾燥温度（例えば１０５℃）で所定時間乾燥させて一次成形品を得る。
【００４２】
（３）焼結工程
最後に、上記（２）成形工程で得られた一次成形品を焼成炉に入れて６００〜９００℃で所定時間焼結する。この焼結温度が６００℃を下回ると、十分な焼結が行われない一方、９００℃を上回ると、無機質骨材１が溶融してしまうからである。焼結後、焼成炉から無機質多孔体を取り出す。
【００４３】
ここで、焼結工程におけるガラス粉末２及び第一リン酸アルミニウム３の挙動について、図２及び図３を参照して説明する。図２は、本発明の実施形態に係る製造方法における無機質多孔体の焼結前後における構造の変化を説明するための図である。図３は、従来の製造方法における無機質多孔体の焼結前後における構造の変化を説明するための図である。尚、本発明の実施形態に係る無機質多孔体の製造方法は、結合材が第一リン酸アルミニウム３を含む点で従来の無機質多孔体の製造方法と異なる。
【００４４】
従来の無機質多孔体の製造方法では、図３（ａ）に示すように、焼結工程において一次成形品が昇温し、ガラス粉末２が溶融すると、溶融したガラス粉末２がフローし、図３（ｂ）に示すように無機質骨材１の表面を覆って細孔を塞ぐ。そして、焼結が進むと、無機質骨材１同士が近接して、無機質多孔体全体が収縮する。
【００４５】
一方、本発明の実施形態に係る無機質多孔体の製造方法では、図２（ａ）に示すように、焼結工程においてガラス粉末２が溶融すると、図２（ｂ）に示すように、第一リン酸アルミニウム３が、溶融したガラス粉末２を囲んでガラス粉末２のフローを邪魔する。従って、溶融したガラス粉末２のフローが制限されるため、焼結後の無機質多孔体は従来の無機質多孔体と比較して高い吸水性能を有する。そして、上記のように第一リン酸アルミニウム３が溶融したガラス粉末２のフローを制限するため、ガラス粉末２の溶融状態を制御するための温度制御が不要になる。
【００４６】
また、本発明の実施形態に係る無機質多孔体の製造方法では、上記のように溶融したガラス粉末２が無機質骨材１の表面を覆い難くなって無機質骨材１同士が近づかないため、焼結による無機質多孔体全体の収縮が従来よりも小さくなる。このように無機質多孔体全体の収縮が小さくなることで、内部応力によるクラックの発生が少なくなり、製品の歩留まりが向上する。また、焼結時の無機質多孔体の収縮が小さくなるので、昇温速度等の炉内温度の管理が容易になる。
【００４７】
更に、本発明の実施形態に係る無機質多孔体の製造方法では、混合物に木質繊維を含有させた場合、該木質繊維が焼結によって焼失し、それによって形成された焼失痕からなる空洞が溶融したガラス粉末２で埋まり難くなるため、無機質多孔体がより多孔質になり、吸水性能を更に向上させることが可能となる。
【００４８】
（その他の実施形態）
上記実施形態では、リン酸アルミニウムを用いたが、これに限定されず、水ガラスでもよい。但し、無機質多孔体の用途を広げるために耐水性を有する第一リン酸アルミニウムを用いるのが好ましい。特に、無機質多孔体を保水ブロックの製造に用いる場合には、第一リン酸アルミニウムを用いるのが望ましい。
【００４９】
また、上記実施形態では、混合物に有機繊維として木質繊維を含有させたが、これに限定されず、他の有機繊維や有機粉末を含有させてもよい。但し、木質繊維は比較的安価なため、木質繊維を用いることでコストを抑えつつ無機質多孔体の吸水性能を向上させることができる。
【００５０】
本発明は、実施形態に限定されず、その精神又は主要な特徴から逸脱することなく他の色々な形で実施することができる。
【００５１】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【実施例】
【００５２】
次に、具体的に実施した実施例について図４を参照して説明する。図４は、実施例及び比較例として製造した無機質多孔体の原料となる混合物の成分の割合並びに無機質多孔体の厚さ変化率及び吸水率を示す図である。
【００５３】
（実施例１）
無機質骨材としての平均粒径１．５ｍｍのシラス発泡体と、平均粒径０．２ｍｍのガラス粉末と、固形分６０％の第一リン酸アルミニウム溶液を約２倍に希釈したものとを準備した。次に、シラス発泡体８０重量％に、ガラス粉末１６重量％と、第一リン酸アルミニウムの固形分が４重量％となるように第一リン酸アルミニウム溶液を添加し、混合して混合物を得た。次に、混合物をプレス成形し、矩形板状の成形体を得た。次に、この成形体を乾燥温度１０５℃で２４時間乾燥させて一次成形品を得た。最後に、一次成形品を電気炉に入れて焼成温度８５０℃で１０分間焼成して無機質多孔体を得た。
【００５４】
無機質多孔体の焼結による収縮率の測定は、一次成形品及び無機質多孔体のそれぞれの厚みをノギスで測定し、厚さ変化率を算出することで行った。また、無機質多孔体の吸水率は、無機質多孔体を水温２０℃の水中に浸漬し、２４時間後の吸水量を測定して算出した。その結果、厚さ変化率は−０．９％であり、吸水率は４５％であった。
【００５５】
（実施例２）
無機質骨材としての平均粒径１．５ｍｍのシラス発泡体と、平均粒径０．２ｍｍのガラス粉末と、繊維長１ｍｍの木粉と、固形分６０％の第一リン酸アルミニウム溶液を約２倍に希釈したものとを準備した。次に、シラス発泡体７７重量％に、ガラス粉末１５重量％と、木粉４重量％と、第一リン酸アルミニウムの固形分が４重量％となるように第一リン酸アルミニウム溶液を添加し、混合して混合物を得た。成形から焼結までの工程は上記実施例１と同じであった。また、厚さ変化率及び吸水率を上記実施例１と同じ方法で測定した。その結果、厚さ変化率は−０．５％であり、吸水率は５０％であった。
【００５６】
（比較例１）
無機質骨材としての平均粒径１．５ｍｍのシラス発泡体と、平均粒径０．２ｍｍのガラス粉末と、ポバール（ＰＶＡ）とを準備した。次に、シラス発泡体８１重量％に、ガラス粉末１６重量％と、ＰＶＡ３重量％とを添加し、混合して混合物を得た。成形から焼結までの工程は上記実施例１と同じであった。また、厚さ変化率及び吸水率を上記実施例１と同じ方法で測定した。その結果、厚さ変化率は−４．８％であり、吸水率は４１％であった。
【００５７】
（比較例２）
無機質骨材としての平均粒径１．５ｍｍのシラス発泡体と、平均粒径０．２ｍｍのガラス粉末と、ＰＶＡと、繊維長１ｍｍの木粉とを準備した。次に、シラス発泡体７８重量％に、ガラス粉末１６重量％と、ＰＶＡ２重量％と、木粉４重量％とを添加し、混合して混合物を得た。成形から焼結までの工程は上記実施例１と同じであった。また、厚さ変化率及び吸水率を上記実施例１と同じ方法で測定した。その結果、厚さ変化率は−６．８％、吸水率は４２％であった。
【００５８】
実施例１と比較例１との比較、及び、実施例２と比較例２との比較から、第一リン酸アルミニウムを添加することによって、焼結による無機質多孔体の収縮が抑制され、更に、無機質多孔体の吸水性能が向上することが確認できた。
【００５９】
また、実施例１と実施例２との比較、及び、比較例１及び比較例２との比較から、木粉を添加することによって、無機質多孔体の吸水性能が更に向上することが確認できた。
【産業上の利用可能性】
【００６０】
以上説明したように、本発明に係る無機質多孔体及びその製造方法は、無機質多孔体の焼結による収縮を抑制すると共に吸水性を向上させることが必要な用途等に適用することができる。
【符号の説明】
【００６１】
１  無機質骨材
２  ガラス粉末
３  リン酸アルミニウム
【図１】
2013075774.tif 000003
【図２】
2013075774.tif 000004
【図３】
2013075774.tif 000005
【図４】
2013075774.tif 000006